(57)【要約】溶融物で使用するガラス溶融部品（１）であって、ガラス溶融部品（１）の使用時に、少なくとも溶融物に接するガラス溶融部品（１）の表面（２）上に、溶融物から生じた気泡を運ぶ及び／又は気泡の核形成のための少なくとも１つの案内構造（３）が形成されている、ガラス溶融部品（１）。
2020518545.tif 000002
【特許請求の範囲】
【請求項１】
溶融物に使用するガラス溶融部品（１）であって、前記ガラス溶融部品（１）の使用時に、少なくとも前記溶融物に接する前記ガラス溶融部品（１）の表面（２）上に、前記溶融物から生じた気泡を運ぶ及び／又は気泡の核形成のための少なくとも１つの案内構造（３）が形成されている、ガラス溶融部品（１）。
【請求項２】
前記少なくとも１つの案内構造（３）は、前記溶融物に接する前記表面（２）上の隆起として形成されている、請求項１に記載のガラス溶融部品（１）。
【請求項３】
前記少なくとも１つの案内構造（３）は、前記溶融物に接する前記表面（２）上の窪みとして形成されている、請求項１に記載のガラス溶融部品（１）。
【請求項４】
前記案内構造（３）は、窪み及び隆起として形成されている、請求項１〜３のいずれか１項に記載のガラス溶融部品（１）。
【請求項５】
前期少なくとも１つの案内構造（３）は、ほぼ矩形状断面を有する、請求項１〜４のいずれか１項に記載のガラス溶融部品（１）。
【請求項６】
少なくとも１つの案内構造（３）は、ほぼ円弧状断面を有する、請求項１〜５のいずれか１項に記載のガラス溶融部品（１）。
【請求項７】
前記案内構造（３）は、１０μｍ〜１０００μｍの深さｔ又は高さｈを有する、請求項１〜６のいずれか１項に記載のガラス溶融部品（１）。
【請求項８】
前記案内構造（３）は、１０μｍ〜１０００μｍの幅ｂを有する、請求項１〜７のいずれか１項に記載のガラス溶融部品（１）。
【請求項９】
前記案内構造（３）は、使用を目的とする前記ガラス溶融部品（１）の位置に、水平線に対して傾きを有し、好ましくは、水平線に対して５°〜８５°の傾き、より好ましくは、４０°〜８０°の傾き、特に好ましくは、５０°〜７０°の傾きを有する、請求項１〜８のいずれか１項に記載のガラス溶融部品（１）。
【請求項１０】
ほぼ平行な複数の案内構造（３）が、前記ガラス溶融部品（１）上に形成されている、請求項１〜９のいずれか１項に記載のガラス溶融部品（１）。
【請求項１１】
前記少なくとも１つの案内構造（３）は、機械加工により形成されている、請求項１〜１０のいずれか１項に記載のガラス溶融部品（１）。
【請求項１２】
前記少なくとも１つの案内構造（３）は、熱処理及び／又は化学処理によって形成されている、請求項１〜１０のいずれか１項に記載のガラス溶融部品（１）。
【請求項１３】
前記ガラス溶融部品（１）は、耐熱金属又は耐熱金属合金から形成されている、請求項１〜１２のいずれか１項に記載のガラス溶融部品（１）。
【請求項１４】
前記ガラス溶融部品（１）は、サファイア単結晶成長用のダイパックの金属板として形成されている、請求項１〜１３のいずれか１項に記載のガラス溶融部品（１）。
【請求項１５】
前記ガラス溶融部品（１）は、ガラス溶融電極として形成されている、請求項１〜１３のいずれか１項に記載のガラス溶融部品（１）。
【請求項１６】
前記ガラス溶融部品（１）は、坩堝又は溶融槽として形成されている、請求項１〜１３のいずれか１項に記載のガラス溶融部品（１）。
【発明の詳細な説明】
【技術分野】
【０００１】
本発明は、請求項１の前提部の特徴を有するガラス溶融部品に関する。
【背景技術】
【０００２】
ガラス溶融が固化する際に、溶融物中に溶解したガスが、溶融物から得られたガラス製品中に気泡として現れる場合があることは周知である。これは、通常は、不合格品の増加によって製品生産量を低下させる結果になるため、通常は望ましくない。
【０００３】
一例として挙げられるのは、サファイア単結晶成長であり、この場合、引き上げられるサファイア結晶中に気泡が生じる場合があるため、サファイア単結晶の品質を損なうおそれがある。
【０００４】
ガラス溶融電極について、特に、溶融物−ガラス溶融電極の界面、その使用寿命の初期に気泡を形成しやすいことは周知である。電極表面上の気泡は、孔食による腐食速度を増加させ、それによりガラス溶融部品、ここでは、ガラス溶融電極を損傷する。
【０００５】
従来技術では、気泡の発生に関連する問題に対処するため様々な取り組みがある。
【０００６】
中国特許第１０５８８７１９８号は、気泡を除去するために、溶融槽に振動を与えて対処することを提案している。
【０００７】
米国特許第４３３４９４８号は、主要な結晶成長溝に加えて、溶融物に溶解したガスを逃がすことができる補助的な細長い溝を設けた、単結晶成長のための構成を開示している。その結果、主要な結晶成長溝で発生する気泡が少なくなると言われている。
【０００８】
従って、従来技術では、溶融物からガラス製品への気泡の混入を低減するための方法又は構成を提案している。
【発明の概要】
【発明が解決しようとする課題】
【０００９】
本発明の目的は、改善されたガラス溶融部品を提供することであり、ガラス溶融部品を使用することで、より高品質のガラス製品を得ることができ、ガラス溶融部品自体が気泡により損傷を受けることが少ない。
【課題を解決するための手段】
【００１０】
本発明の目的は、請求項１の特徴を有するガラス溶融部品により解決される。好適な実施形態は、従属請求項に記載されている。
【００１１】
ガラス溶融部品の使用時に、溶融物に接するガラス溶融部品の表面上に、溶融物から生じた気泡の核形成及び／又は気泡を運ぶための少なくとも１つの案内構造の存在により、
−ガラス製品への気泡の混入が防止又は低減される、及び／又は
−ガラス製品の品質にとって深刻ではない領域に気泡が運ばれる、及び／又は
−ガラス溶融部品上での気泡の滞留時間が短縮される。
【００１２】
少なくとも１つの案内構造は、長手方向に延びる隆起又は窪みとして形成されている。言い換えれば、案内構造は、表面から突出した形状もしくは正の形状（隆起）又は溝若しくは細長い窪み（負の形状若しくは窪みとして）として形成できる。
また、ガラス溶融部品上に、案内構造を窪み及び隆起として形成することもできる。案内構造は、一点にのみではなく、むしろ直線部分及び／又は曲線部分に存在している。
【００１３】
その場合、案内構造は、上述の直線部分及び／又は曲線部分に沿って離れて配置された不連続の点形状の個々の構造から構成できる。
しかし、案内構造は、連続的した長手方向の隆起又は連続的した窪みとして形成するのが好ましい。
【００１４】
少なくとも１つの案内構造は、気泡を制御するのに有利な以下の効果を奏する。
−案内構造は、先ず初めに、溶融物中に溶解したガスの気泡を形成する、すなわち核として機能する。従って、溶融物中に溶解したガスは、規定の位置に移動される。
−案内構造は、「固定」、すなわち、気泡の位置を保持する。これにより、結果として生じた気泡をガラス溶融部品の対応する表面上で的確に移動させることができる。
−案内構造は、規則的な幾何学構造によって、小さな気泡を合体（結合）して大きな気泡形成を促進する。臨界サイズになると、大きな気泡は浮力により案内構造に沿って上昇し、そうして溶融物から除去される。
【００１５】
出願人は、ガラス溶融部品の表面の適切な構造形成により、構造形成されていない滑らかな表面を有するガラス溶融部品を使用する場合よりも、欠陥の少ないガラス製品を得るのを可能にする。
【００１６】
次に、有利な効果を詳細に説明する。
ガラス溶融部品の表面上に形成された隆起又は窪みとしての案内構造により、不均質核を生成する。従来技術では、溶融物中の気泡生成時の気泡の場所及び時点は予測できないが、本発明は、溶融物中の気泡の発生を制御可能である。
【００１７】
気泡を「固定」又は保持することで、気泡に作用する浮力によって、例えば、ガラス製品への気泡の移動が深刻ではない、及び／又はガラス溶融部品上に気泡が存在することが深刻ではないガラス溶融部品の領域に気泡を移動させることができる。
案内構造の合体促進作用は、ガラス溶融部品から気泡をより速やかに分離し、これにより、上述したガラス溶融部品の腐食損傷を最小限に抑えるのに特に有利である。
【００１８】
ほぼ矩形状断面を有する案内構造を設けることができる。
ほぼ円弧状断面を有する案内構造を設けることもできる。
ほぼ三角形状断面を有する案内構造を設けることもできる。他の多角形状断面又は曲線部分を有する形状の断面もまた考えられる。
【００１９】
案内構造は、１０μｍ〜１０００μｍの深さ又は高さを有するのが好ましい。ここで意味することは、それぞれの外形の変曲点が、断面においてガラス溶融部品の表面から１０μｍ〜１０００μｍ突出、又は（窪みとして形成する場合、つまり負の構造）１０μｍ〜１０００μｍがガラス溶融部品の表面内に陥入していることである。深さ又は高さは、２０μｍ〜５００μｍがより好ましく、２０μｍ〜３００μｍが特に好ましい。
【００２０】
案内構造は、１０μｍ〜１０００μｍの幅を有するのが好ましい。幅は、案内構造の長手方向延設部に垂直な投影寸法である。幅は、２０μｍ〜３００μｍであるのが好ましい。
【００２１】
案内構造の寸法が小さ過ぎると、案内構造は気泡に受け止められない。すなわち、小さ過ぎる案内構造に気泡を固定して案内できないことが分かっている。実験により、案内構造上で気泡を固定して案内できるようにするために、深さ又は高さ及び幅は、気泡直径の０．１倍〜気泡直径の１０倍までの範囲にすべきことが示された。
【００２２】
案内構造は、ガラス溶融部品の位置において、好ましくは水平線に対して５°〜８５°の傾き、好ましくは４０°〜８０°の傾き、特に５０°〜７０°の傾きを有するのが好ましい。
これにより、案内構造に核形成され付着した気泡は、浮力により良好に運び出される結果になる。実験により、６０°が特に適していることが分かっている。
【００２３】
例えば、大きな面積の板状ガラス溶融部品の場合、案内構造は、ガラス溶融部品の中央部からガラス溶融部品の外縁の方向に上向きに延びるように向いている。ここで、ガラス溶融部品の中央部から、ガラス溶融部品の横方向外縁に案内構造の２つのグループが延びるように設けることもできる。本発明において、横方向外縁は、ガラス溶融部品の設置位置で垂線に対してほぼ平行に延びるガラス溶融部品の境界である。中央部から外側上方に向いた案内構造の２つのグループを有する上述した構成により、板状ガラス溶融部品の場合に、ガラス溶融部品の縁に極めて迅速に気泡を運ぶことができる。板状ガラス溶融部品に使用することで、一般に、板状ガラス製品が同様に得られるため、案内構造の有利な構成により、縁を除き、気泡の混入がないガラスを得ることがことできる。このような方法で気泡を最短経路で外部に運び出すことができる。そのため、案内構造がガラス溶融部品の中央部からほぼ鏡面対称で外側に向かって延びることは特に有利である。
【００２４】
円柱状のガラス溶融部品の場合、表面上の螺旋状経路に従って案内構造を形成できる。その場合、水平線に対する案内構造の傾きは、表面上を螺旋状に延びる案内構造の勾配である。
【００２５】
ガラス溶融部品上に存在する、複数のほぼ平行に延びる案内構造を選択するのが好ましい。
案内構造は、平行な直線部分又は曲線部分を１セットとして延びる。
【００２６】
案内構造は、様々な加工方法により形成することができる。追加工程では、隆起を形成するように追加材料がガラス溶融部品の表面に塗布される。追加工程の例としては、積層造影法（ＳＬＭ）又は肉盛溶接が挙げられる。
削除工程の例としては、フライス加工などの切削加工法が挙げられる。
パルスレーザ、特に、超短パルスレーザによる構造形成が同様に重要である。
従って、熱的処理及び／又は機械的処理が考えられる。
【００２７】
少なくとも１つの案内構造は、機械加工により形成するのが好ましい。例えば、フライス加工による設けることが可能である。また、引掻き、切削などの引掻針による構造形成も考えられる。代案又はそれに加えて、少なくとも１つの案内構造は、熱処理及び／又は化学処理によって形成することができた。例として、レーザ加工又はエッチングが挙げられる。
【００２８】
ガラス溶融部品は、耐熱金属又は耐熱金属合金から形成するのが好ましい。
本発明において、耐熱金属とは、周期表の第４族（チタン、ジルコニウム、ハフニウム）、第５族（バナジウム、ニオブ、タンタル）及び第６族（クロム、モリブデン、タングステン）から成る金属並びにレニウムである。本発明において、耐熱金属合金とは、少なくとも５０ａｔ．％の関連元素を含む合金である。これらの材料は、とりわけ、高い使用温度で優れた寸法安定性を示し、多くの溶融物に対して化学的耐性がある。モリブデン及びモリブデン合金は、例えば、多くのガラス溶融に対して非常に高い耐性を有する。
【００２９】
本出願において、ガラス溶融物は、例えば、シリカガラス（例えば、溶融ガラス）、ホウ酸塩ガラス（例えば、ホウケイ酸ガラス）及び酸化アルミニウムの溶融物などの酸化物材料の溶融物である。
【００３０】
また、本出願において、ガラス溶融部品は、ガラス溶融物と接触して使用することを意図した部品である。
【００３１】
これらの部品には、例えば、ガラス溶融電極、ガラス製造おける槽の裏張り又は溶融坩堝が含まれる。特に、溶融ガラス又はサファイア結晶を製造するための装置もまた含まれる。
これらには、例えば、板状サファイア結晶を取り出すためのいわゆるダイパックが含まれる。
【００３２】
サファイア（単）結晶の製造では、通常、坩堝に酸化アルミニウム（Ａｌ２Ｏ３）を詰め、坩堝内の酸化アルミニウムを炉内で約２０５０℃のその溶融点まで加熱する。さらなる処理工程は、どのように溶融酸化アルミニウムからサファイア結晶を引き出して取り出すかに応じて異なる。ここで用いた処理には、例えば、キロプロス法、熱交換法（ＨＥＭ）法、縁部限定薄膜供給成長法（ＥＦＧ）が含まれる。
【００３３】
本発明は、ＥＦＧ法におけるガラス溶融部品の使用に特に関心がある。ＥＦＧ法では、リボン状又は棒状のサファイア結晶が酸化アルミニウム溶融物から取り出される。溶融坩堝に加えて、断面形状を有する結晶を成長させるために、ダイパックと呼ばれる成形構造が必要である。ダイパックは、通常、積層モリブデン板からなり、この金属板は、狭い間隔（通常、０．５ｍｍ）で配置されている。約２０５０℃では、Ａｌ２Ｏ３溶融物は、毛細管現象によって金属板間の狭い隙間に沿って運ばれ、上方に引き上げられる。このようなサファイアリボンの重要な品質基準は、結晶内にほとんど異物を含まないこと、特に気泡を含まないことである。坩堝との反応により溶融物中に気泡が発生し、処理ガス雰囲気を介して又は未加工原料により溶融物に混入する場合もある。通常の育成法では、様々な大きさの気泡含有物が、ランダムに、かつ結晶リボン成長の任意の位置で発生する見出する。
【００３４】
結晶内のこのような欠陥のランダムな分布により、しばしばリボンをさらに処理することができなくなる。この不合格材料がより一層深刻になるほど、引き上げられたサファイアリボンがより幅広くなる。
【００３５】
本発明は、サファイアリボン内部の気泡含有物のランダム分布問題を解決する。発生する気泡は、これらの原因に拘わらず、最初にダイパック内の案内構造によってダイパックの金属板に固定され、その後、案内構造によって個々の金属板の縁に排出される。案内構造を越えて（つまり、縁から）気泡が結晶リボンに混入する場合であっても、結晶リボンが切り取られるため、この場合は深刻ではない。従って、本発明によれば、サファイア単結晶の生産量を大幅に増やすことができる。本発明において、ガラス溶融部品は、この用途ではダイパックの金属板である。
【００３６】
本発明は、他の多くのガラス溶融部品に適用可能である。ガラス溶融電極では、例えば、螺旋状案内構造によって気泡を集めて運び出すことができる。案内構造上に気泡を集めることにより、気泡は、結合（合体）して大きくなり、それに応じて浮力がより大きくなるため、部品からより速く気泡を分離することができる。その結果、気泡は、案内構造がない場合よりも、より高い確率で溶融物から大気中に消え去り孔食が低減される。
【００３７】
以下、本発明を図面を参照して説明する。
【図面の簡単な説明】
【００３８】
【図１ａ】各種実施形態のガラス溶融部品を示す。
【図１ｂ】各種実施形態のガラス溶融部品を示す。
【図１ｃ】各種実施形態のガラス溶融部品を示す。
【図２ａ】案内構造の細部（概略）を示す。
【図２ｂ】案内構造の細部（概略）を示す。
【図２ｃ】案内構造の細部（概略）を示す。
【図２ｄ】案内構造の細部（概略）を示す。
【図２ｅ】案内構造の細部（概略）を示す。
【図２ｆ】案内構造の細部（概略）を示す。
【図３ａ】ＥＦＧ法によりサファイア単結晶を製造するための設備を概略的に示す。
【図３ｂ】従来技術によるガラス溶融部品を示す。
【図３ｃ】案内構造を有するガラス溶融部品の実施例を示す。
【図４ａ】板状ガラス溶融部品上の案内構造の変形例を示す。
【図４ｂ】板状ガラス溶融部品上の案内構造の変形例を示す。
【図４ｃ】板状ガラス溶融部品上の案内構造の変形例を示す。
【図５ａ】円柱状ガラス溶融部品上の案内構造の変形例を示す。
【図５ｂ】円柱状ガラス溶融部品上の案内構造の変形例を示す。
【図５ｃ】円柱状ガラス溶融部品上の案内構造の変形例を示す。
【図６】案内構造を形成するための概略図を示す。
【図７ａ】案内構造が形成された表面の走査型電子顕微鏡写真を示す。
【図７ｂ】案内構造が形成された表面の走査型電子顕微鏡写真を示す。
【発明を実施するための形態】
【００３９】
図１ａは、ガラス溶融部品１の使用時に、溶融物に接する表面２を有するガラス溶融部品１を平面視で示す。溶融物に接する表面２上に、溶融物から生じた気泡の案内及び／又は核生成のための案内構造がある。この場合、ガラス溶融部品１は、板形状を有している。これは、例えば、上述したダイパックの金属板にすることができる。使用時のガラス溶融部品１の向きは、垂線Ｖ及び水平線Ｈにより示される。
案内構造３は、本実施例では杉彩模様状に配置されている。案内構造３は、ガラス溶融部品１の中央部から上方外側に向かって水平線Ｈに対して角度αで延びている。ここで、方向表示は、使用時のガラス溶融部品１の設置位置に基づいている。
案内構造３は、溶融物に接する表面２上の窪み（凹形又は負の構造として）として形成されている。あるいは、案内構造３は、隆起（凸形又は正の構造として）として形成できる。
【００４０】
不均質核形成により、案内構造３上に気泡が生じ、それらの大部分が案内構造３に付着したままになる。水平線Ｈに対して角度αで案内構造を向き付けることで、案内構造３上の気泡Ｂが浮力によって（黒いブロック矢印により示す）上方にガラス溶融部品１の縁へ運ばれる。角度αは、約６０°が好ましい。
【００４１】
図１ｂでは、ガラス溶融部品１は、ガラス溶融電極として形成されている。この場合、案内構造３は、ガラス溶融部品１の表面２上を水平線Ｈに対して角度αで螺旋状に延びている。気泡は、案内構造３で生じ、案内構造３に集まる。案内構造３上で気泡を集めた結果として、気泡は、結合してより大きな気泡を形成する。そして、より大きな浮力により、ガラス溶融部品１、この場合は、ガラス溶融電極からより迅速に分離される。
【００４２】
図１ｃは、坩堝又は溶融槽としてのガラス溶融部品１を示す。この場合もまた、溶融物に接するガラス溶融部品１の表面２上に案内構造３を形成することができる。ここで、案内構造の役割は、主に気泡の核生成である。従って、溶融ガラス部品１中の溶融物のガス放出が促進される。
【００４３】
図２ａ〜図２ｆは、様々な構成の案内構造３を有するガラス溶融部品１を断面図で概略的に示す。
図２ａは、溶融物に接するガラス溶融部品１の表面２上にほぼ矩形状断面を有する窪みとしての案内構造３を示す。
図２ｂは、溶融物に接するガラス溶融部品１の表面２上にほぼ矩形状断面を有する隆起としての案内構造３を示す。
図２ｃは、溶融物に接するガラス溶融部品１の表面２上にほぼ三角形状断面を有する窪みとしての案内構造３を示す。
図２ｄは、溶融物に接するガラス溶融部品１の表面２上にほぼ三角形状断面を有する隆起としての案内構造３を示す。
図２ｅは、溶融物に接するガラス溶融部品１の表面２上にほぼ円弧状断面を有する窪みとしての案内構造３を示す。
図２ｆは、溶融物に接するガラス溶融部品１の表面２上にほぼ円弧状断面を有する隆起としての案内構造３を示す。
【００４４】
図２ａ、図２ｃ及び図２ｅの案内構造３の負の形状は、一例として、図２ａに示すように、１０μｍ〜１０００μｍの範囲の深さｔを有するのが好ましい。
図２ｂ、図２ｄ及び図２ｆの案内構造の正の形状は、一例として、図２ｂに示すように、１０μｍ〜１０００μｍの範囲の高さｈを有する。深さ又は高さは、２０μｍ〜５００μｍがより好ましく、０μｍ〜３００μｍが特に好ましい。
【００４５】
案内構造３の幅ｂは、一例として、図２ａ及び図２ｂに示されており、１０μｍ〜１０００μｍが好ましい。幅ｂは、２０μｍ〜３００μｍがより好ましい。
深さｔ、幅ｂ及び高さｈに関する寸法は、一例として、図２ａ及び図２ｂに示されており、図２ｃ〜２ｆに同様にも適用される。
【００４６】
従来の機械加工、例えば、フライス加工又は研削の後に表面に形成される溝と異なり、案内構造は、表面の１０％未満を大きく下回るのが好ましい。一方、従来の機械加工による案内構造は、表面全体にわたって形成される。
例えば、溝などの、従来の機械加工による加工構造との更なる違いは、溝が表面全体にほぼ均一に分布しており、しばしば、一方向に沿って向いていることにある。さらに、案内構造の深さ又は高さは、従来の機械加工で生じる粗さの値よりも大幅に大きい。例えば、回転表面の最大粗さ値Ｒａは、例えば、約１．０μｍであるのに対して、案内構造は、１０μｍ〜１０００μｍの深さｔ又は高さｈを有するのが好ましい。従って、案内構造は、従来の機械加工の溝よりも少なくとも１桁大きくなる。
【００４７】
図３ａは、ＥＦＧ法によりサファイア単結晶の製造設備を概略的に示す。この場合、通常、モリブデンからなる金属板は、狭い間隔でＡｌ２Ｏ３の溶融物Ｓ内で浸漬されている。この構成は、ダイパックと呼ばれている。金属板間の細長い隙間を通して、溶融物Ｓが上昇し、方向矢印で示すように、サファイア単結晶として取り出すことができる。溶融物Ｓ内に気泡Ｂが発生する。ガラス溶融部品１は、この応用例の場合は、ダイパック構成の個々の金属板である。
【００４８】
図３ｂは、ダイパック構成の金属板形態のガラス溶融部品１と、この構成を用いて得た従来技術による単結晶ＥＫとを示す。気泡Ｂは、溶融物に接する表面２上にランダムに分布し、これらの気泡Ｂは、さらに単結晶ＥＫの断面（ガラス溶融部品１を示す）にわたってランダムに分布している。気泡がある単結晶ＥＫは、使用することができない。
【００４９】
一方、図３ｃは、本発明の一実施例におけるガラス溶融部品１を示す。溶融物に接するガラス溶融部品１の表面２上に、ここでは、ダイパック構成の金属板として形成されている。
気泡Ｂは、案内構造３に集まり、上述したように、上方外側に運ばれる。案内構造３の構成及び数は全く図式的である。
本実施例のガラス溶融部品１を用いて得られた単結晶ＥＫ（溶融ガラス部品１の上に示す）は、気泡Ｂが全く存在しないか、気泡Ｂが周辺部Ｒに限定されている。この周辺部Ｒは切り取ることができるため、本発明によるガラス溶融部品１を使用する場合の単結晶ＥＫの生産量は、従来技術と比較して著しく増加する。
【００５０】
図４ａ〜図４ｃは、ダイパックの金属板の例の場合に、板状ガラス溶融部品１の表面２上に形成された案内構造３の構成が別の変形例を示す。
図４ａは、水平線Ｈに対して角度αで傾いて上方外側に延びる２つの案内構造３を示す。
図４ｂの変形例は、水平線Ｈに対して角度αで上方外側に傾いて延びる２組の案内構造３を示す。ここで、角度αは、図４ａの例よりも大きい。
図４ｃの例では、案内構造３は、ずらして配置されており、垂線Ｈに沿って放射状に重なって配置されている。この重なりにより、気泡は、案内構造３によって極めて高い確率で集められる。
【００５１】
図５ａ〜図５ｃは、ガラス溶融電極の例の場合に、ほぼ円柱状のガラス溶融部品１の表面２上に形成された案内構造３の構成の別の変形例を示す。
【００５２】
図５ａの例では、案内構造３は、ガラス溶融電極の表面２上に沿って水平線に対して角度αで傾いて螺旋状に延びている。
図５ｂの例では、螺旋状案内構造３に加えて、立上り溝が設けられている。立上り溝は、表面２上で垂線Ｖに対してほぼ平行に延びる細長い窪み又は溝として形成できる。案内構造３により立上り溝に案内された気泡は、そこで案内構造３から分離され、立上り溝を介して漏れ出る。このように、気泡は、ガラス溶融部品１、この場合は、ガラス溶融電極からとりわけ迅速に除去される。案内構造３自体は、単一の螺旋曲線に沿って、又は図５ｃの変形例に示すように、反対の巻き方向の様々な部分螺旋経路に沿って延びることができる。ほぼ連続した曲線、好ましくは、連続して上昇する曲線に沿った他の経路も可能である。
【００５３】
全ての図に示された案内構造３の数は、単なる例示である。実際の数は、ガラス溶融部品１の寸法に応じて異なる。一例を挙げれば、１〜１０個の案内構造３のダイパックの場合に約１００×１００ｍｍの代表的な寸法を有する板上に形成し得る。案内構造の数と案内構造の間隔はバランスの取れた比率が好ましい。両方とも実験により決定することができる。間隔が狭過ぎると追加利点がないのに対して、間隔が空き過ぎると、気泡をもはや収集できないかもしれない。
案内構造３が、螺旋曲線に沿って連続的に延びるガラス溶融電極の例では、案内構造の個々の溝は、例えば、１〜２ｃｍの間隔を空けることができる。
従って、案内構造の間隔は、案内構造自体の構造寸法よりも著しく大きい。ここで、構造寸法とは、案内構造の幅及び高さ又は深さを意味する。
【００５４】
図６は、ガラス溶融部品１の表面２上に案内構造３を形成する方法を示す。この場合、案内構造３は、引掻針を用いる引掻きにより形成される。
【００５５】
図７ａ及び図７ｂは、案内構造３を有する表面２の走査型電子顕微鏡写真を示し、写真は、選択した倍率が異なる。本実施例で、案内構造３は、引掻針によりモリブデン板に形成した。案内構造３の幅ｂは、約３０μｍであることが分かる。
案内構造の深さは、約１５μｍである。
【図１】
2020518545.tif 000003
【図２】
2020518545.tif 000004
【図３】
2020518545.tif 000005
【図４】
2020518545.tif 000006
【図５】
2020518545.tif 000007
【図６】
2020518545.tif 000008
【図７】
2020518545.tif 000009
【国際調査報告】
2020518545.tif 000010
2020518545.tif 000011
2020518545.tif 000012
2020518545.tif 000013
2020518545.tif 000014
2020518545.tif 000015